(57)【要約】  【課題】デニム様のムラ感、洗い晒し感及び着古し感を出すことが可能な種々の色相に染色できる糸を提供する。  【解決手段】ナイロン繊維又は羊毛に用いられる染料に非染色性の繊維からなる芯糸の表面に、カチオン性を有する化合物でコーティングを形成することによって、リング状又はカスリ調等にナイロン繊維又は羊毛に用いられる染料で染色することを可能とする方法。  【選択図】  なし【特許請求の範囲】
【請求項１】
ナイロン繊維又は羊毛に用いられる染料に非染色性である繊維からなる芯糸を、該染料に可染とする前処理薬剤で処理し、芯糸表面に部分的又は全体的に前処理薬剤のコーティングを形成することを特徴とする、前記染料で染色が可能な糸を製造する方法。
【請求項２】
ナイロン繊維又は羊毛に用いられる染料に非染色性である繊維からなる芯糸を、速度２〜２０ｍ／秒で前処理薬剤の溶液中に通す工程、８０〜１４０℃で２０〜２００秒間予備乾燥する工程及び１５０〜２００℃で２０〜１５０秒間キュアリングを行う工程を含む請求項１に記載の方法。
【請求項３】
ナイロン繊維又は羊毛に用いられる染料に非染色性である繊維が、セルロース繊維、再生セルロース系繊維、精製セルロース繊維、合成繊維及びこれらの繊維の混紡繊維からなる群より選択される少なくとも１種である、請求項１又は２に記載の方法。
【請求項４】
前処理薬剤が、カチオン性を有する化合物の少なくとも１種である請求項１〜３のいずれかに記載の方法。
【請求項５】
カチオン性を有する化合物が、トリアルキルアミン塩、テトラアルキルアンモニウム塩、モノアリルアミン系ポリマー、ジアリルアミン系ポリマー、アミノ基及び／又はアンモニウム基をペンダントとして有するカチオン系アクリルポリマーからなる群より選択される少なくとも１種である、請求項１〜４のいずれかに記載の方法。
【請求項６】
前処理薬剤が、カチオン性を有しない樹脂の少なくとも１種をさらに含む請求項１〜５のいずれかに記載の方法。
【請求項７】
芯糸の太さが１〜４０番手である、請求項１〜６のいずれかに記載の方法。
【請求項８】
ナイロン繊維又は羊毛に用いられる染料に非染色性である繊維からなる芯糸と、該芯糸の表面にコーティングを有する糸であって、該コーティングはナイロン繊維又は羊毛に用いられる染料に可染性であり、かつ、該糸の横断面のコーティングの断面積が１０〜５０％であり、芯糸の断面積が９０〜５０％である、糸。
【請求項９】
コーティングが芯糸の外側にリング状に形成されてなる、請求項８に記載の糸。
【請求項１０】
請求項９に記載の糸を、ナイロン繊維又は羊毛に用いられる染料にて染色することを特徴とする、リング状に染色された糸を製造する方法。
【請求項１１】
ナイロン繊維又は羊毛に用いられる染料が、酸性染料、含金属染料、羊毛用反応染料及びクロム染料からなる群より選択される少なくとも１種である請求項１０に記載の方法。
【請求項１２】
請求項１０又は１１に記載の方法によって染色された糸。
【請求項１３】
請求項１２に記載される糸から構成される繊維製品。
【発明の詳細な説明】
【技術分野】
【０００１】
本発明は、デニム生地特有のムラ感、洗いざらし感及び着古し感を表現できる糸および該糸を製造する方法に関する。
【背景技術】
【０００２】
通常、染色物は繰り返し洗濯に対し変褪色の少ない事、即ち洗いざらされない様に堅牢に染色されていることが望ましい。しかしながら、最近の若者によるファッションの流行においてはたとえばブルーデニムのごとく、洗い晒した感じ、或いは、着古した感じが好まれている。とくにブリーチアウトデニム等と呼称されるカジュアルパンツは、インジゴ染料にて染色された織物あるいはその縫製物を漂白剤を使用して脱色されたものである。更にインジゴ染料のブルーのみならず種々の色相のカラージーンズに対しても着古した感じ、即ちブリーチアウトした感じの製品が好まれる傾向が大きくなっている。
【０００３】
従来、ブルーデニム生地を得るには、通常紡績方法で得た太番手の糸をインジゴ染料にて紡績糸表面の繊維のみを染色する、いわゆるリング染色を行い、織物やジーンズに縫製加工した製品の段階でインジゴ染めした部分の染料を脱落する様にしてジーンズ独特の着古し感を表現し、製造されている。
【０００４】
詳しくは、ジーンズ用紡績糸を紡績糸の内部は白いまま残すリング染色をし、この表面のみが染色された紡績糸を織り糸の経糸に用いて製織、更に縫製した後、ストーンウォッシュ等の洗い加工を施して全面や部分的に染料脱落や単繊維切断、摩耗による白化、紡績糸内部の単繊維の突出等により、ジーンズ独特の着古し感を表現する。
【０００５】
このようなリング染色は、インジゴ染料以外の通常綿やレーヨンの染色に用いられる反応染料及び直接染料では、糸の内部まで染色されてしまうために表面部分のみを染色する事が困難である。従って、ブリーチアウトした感じを出すことはできない。現在、デニム様の着古し感、ムラ感及び洗い晒し感を有する加工は、インジゴ染料で染料するほかなく、色相的にはブルー系に限定されているのが現状である。
【発明の開示】
【発明が解決しようとする課題】
【０００６】
本発明は、主に、デニム様のムラ感、洗い晒し感及び着古し感を出すことが可能な種々の色相に染色できる糸及びその製造方法、ならびに該糸からなる繊維製品を提供することを目的とする。
【課題を解決するための手段】
【０００７】
本発明は、以下の方法、糸及び繊維製品を提供するものである。
項１．ナイロン繊維又は羊毛に用いられる染料に非染色性である繊維からなる芯糸を、該染料に可染とする前処理薬剤で処理し、芯糸表面に部分的又は全体的に前処理薬剤のコーティングを形成することを特徴とする、前記染料で染色が可能な糸を製造する方法。
項２．ナイロン繊維又は羊毛に用いられる染料に非染色性である繊維からなる芯糸を、速度２〜２０ｍ／秒で前処理薬剤の溶液中に通す工程、８０〜１４０℃で２０〜２００秒間予備乾燥する工程及び１５０〜２００℃で２０〜１５０秒間キュアリングを行う工程を含む項１に記載の方法。
項３．ナイロン繊維又は羊毛に用いられる染料に非染色性である繊維が、セルロース繊維、再生セルロース系繊維、精製セルロース繊維、合成繊維及びこれらの繊維の混紡繊維からなる群より選択される少なくとも１種である、項１又は２に記載の方法。
項４．前処理薬剤が、カチオン性を有する化合物の少なくとも１種である項１〜３のいずれかに記載の方法。
項５．カチオン性を有する化合物が、トリアルキルアミン塩、テトラアルキルアンモニウム塩、モノアリルアミン系ポリマー、ジアリルアミン系ポリマー、アミノ基及び／又はアンモニウム基をペンダントとして有するカチオン系アクリルポリマーからなる群より選択される少なくとも１種である、項１〜４のいずれかに記載の方法。
項６．前処理薬剤が、カチオン性を有しない樹脂の少なくとも１種をさらに含む項１〜５のいずれかに記載の方法。
項７．芯糸の太さが１〜４０番手である、項１〜６のいずれかに記載の方法。
項８．ナイロン繊維又は羊毛に用いられる染料に非染色性である繊維からなる芯糸と、該芯糸の表面にコーティングを有する糸であって、該コーティングはナイロン繊維又は羊毛に用いられる染料に可染性であり、かつ、該糸の横断面のコーティングの断面積が１０〜５０％であり、芯糸の断面積が９０〜５０％である、糸。
項９．コーティングが芯糸の外側にリング状に形成されてなる、請求項８に記載の糸。
項１０．項９に記載の糸を、ナイロン繊維又は羊毛に用いられる染料にて染色することを特徴とする、リング状に染色された糸を製造する方法。
項１１．ナイロン繊維又は羊毛に用いられる染料が、酸性染料、含金属染料、羊毛用反応染料及びクロム染料からなる群より選択される少なくとも１種である項１０に記載の方法。
項１２．項１０又は１１に記載の方法によって染色された糸。
項１３．項１２に記載される糸から構成される繊維製品。
【発明の効果】
【０００８】
本発明の好ましい実施形態によれば、ブルーデニム特有の染色状態（リング状に染色された状態）を、ブルー系のみならず様々な色相によって実現することが可能である。従って、多彩な色相でリング状に染色された糸を得ることができる。さらに、このような糸を用いて、ブルー系以外の色相であっても、デニム様の洗いざらし感、着古し感、ムラ感の表現する事が可能な繊維製品を得ることができる。
【０００９】
本発明の方法によって得られた糸は、芯糸表面に形成された前処理薬剤のコーティングにのみに染料が染着することから、様々な特殊な染色が可能である。例えば、芯糸の片側半分のみに前処理薬剤のコーティングを形成することにより、糸表面の裏表で異色染色された糸を作成することや、部分的に該コーティングを形成することでカスリ調に染色することが可能できる。
【００１０】
本発明の方法を利用すれば、従来染色が困難であるポリプロピレン繊維、ガラス繊維、ポリアラミド繊維に対しても、容易に色彩を付与できるようになり、染色加工のバリエーションが増やすことができる。
【発明を実施するための最良の形態】
【００１１】
（１）前処理
本発明において、ナイロン繊維又は羊毛に用いられる染料に非染色性の繊維として、例えば、綿、麻等のセルロース繊維；レーヨン、ポリノジック、キュプラ等の再生セルロース系繊維；テンセル（登録商標）等の精製セルロース繊維；アクリル繊維、ポリエステル繊維、ポリオレフィン繊維等の合成繊維；これらの繊維の混紡繊維等が挙げられる。このような繊維を紡糸として用いる。本発明において、前記の繊維からなる前処理を施す前の糸を“芯糸”、前処理を施された後の糸を“糸”と呼ぶ。また、本発明においてナイロン繊維又は羊毛に用いられる染料に非染色性の繊維とは、これらの染料に全く染色されない繊維及びこれらの染料に染色されにくい繊維（難染色性の繊維）を指す。
【００１２】
本発明で使用される芯糸は、太さが１〜４０番手、好ましくは４〜２０番手である。また、ナイロン繊維又は羊毛に用いられる染料に非染色性の繊維が綿である場合は、綿蝋が付いた状態の原糸をそのまま芯糸として使用することで、繊維内部に過剰に染料が浸透することを防止でき、好ましい。
【００１３】
上記の芯糸に、ナイロン繊維又は羊毛に用いられる染料による染色を可能とする前処理薬剤を用いて処理を施し、芯糸表面に前処理薬剤のコーティングを形成する。このコーティングは、芯糸全体を均一に覆うものが好ましいが、部分的に厚みが異なっていてもよい。コーティングが芯糸全体を覆っていれば、ナイロン繊維又は羊毛に用いられる染料で染色した場合、リング状（すなわち、コーティングが染色され、芯糸が染色されていない状態）に染色された糸を得ることができる。
【００１４】
また、芯糸表面に前処理薬剤のコーティングが形成されていない部分があってもよい。このような糸をナイロン繊維又は羊毛に用いられる染料で染色した場合には、糸表面に染色部分と染色されていない部分が混在する、カスリ調に染色された状態を呈する。
【００１５】
さらに、芯糸、或いは該芯糸を用いて製造した織物、編み物等の繊維製品を一部（例えば半分だけ）前処理薬剤の溶液に浸漬する等によって、芯糸表面の片側のみに前処理薬剤のコーティングを形成すれば、１本の糸表面の裏表を異なる種類の染料で染色することができる。
【００１６】
本発明において、糸をナイロン繊維又は羊毛に用いられる染料に染色可能とする前処理薬剤として、カチオン性を有する化合物を使用する。この様な化合物としては、例えば、トリアルキルアミン塩、テトラアルキルアンモニウム塩等のアミン系化合物；モノアリルアミン、ジアリルアミン系のポリマー、アミノ基及び／又はアンモニウム基をペンダントとして有するカチオン系アクリルポリマー等が挙げられる。これらの化合物の１種又は２種以上を組み合わせて用いてもよい。
【００１７】
前処理薬剤は、上記カチオン性を有する化合物に、カチオン性を有しない樹脂を併用してもよい。カチオン性を有しない樹脂としては、例えばアクリル樹脂、ウレタン樹脂、ＳＢＲ樹脂、ＮＢＲ樹脂、シリコン樹脂、ポリエステル樹脂等のノニオン、アニオン系の樹脂が挙げられる。
【００１８】
上記の前処理薬剤を、５〜５０重量％程度、好ましくは１５〜２５重量％程度の濃度で水に溶解させて前処理薬剤溶液を調製する。前処理薬剤溶液中のカチオン性を有する化合物とカチオン性を有しない樹脂の合計量を１００重量％とすると、カチオン性を有する化合物は、７０〜１００重量％程度、好ましくは８５〜１００重量％程度、カチオン性を有しない樹脂は、０〜３０重量％程度、好ましくは０〜１５重量％程度である。
【００１９】
また、前処理薬剤の溶液中にポリアクリル酸塩系、キサンタンガム、アルギン酸ソーダ、ＣＭＣ、デンプン等の増粘剤を０．１〜５重量％程度、好ましくは０．３〜２重量％程度加え、好適な粘度に調節してもよい。
【００２０】
前処理の方法としては、芯糸の表面に全体的にコーティングを形成する場合、上述したカチオン性を有する化合物を公知のパディング処理やロールタッチ加工により繊維表面に処理する加工方法が挙げられる。
【００２１】
例えば、パディング処理の場合、芯糸を速度２〜２０ｍ／秒程度、好ましくは５〜１０ｍ／秒程度で、前処理薬剤の溶液中に通した後、８０〜１４０℃程度、好ましくは９０〜１２０℃程度で２０〜２００秒間程度、好ましくは５０〜１８０秒間程度予備乾燥を行う。芯糸を通す速度は、前処理薬剤溶液の粘度によって適宜調節することが可能である。さらに、この糸を、１５０〜２００℃程度、好ましくは１６０〜１９０℃程度にて２０〜１５０秒間程度、好ましくは９０〜１２０秒間程度乾燥させてキュアリングを行う。
【００２２】
芯糸表面に部分的にコーティングを形成する場合、従来公知の方法に従えば良く、特に限定されないが、例えば、芯糸に前処理薬剤の溶液を噴霧する；芯糸の束の１箇所以上をきつく縛って前処理薬剤の溶液に浸漬する等の方法があげられる。
【００２３】
他の方法によって芯糸に前処理を行う場合は、当業者であれば、上記の例を参考に本発明の方法を適用することが可能である。
【００２４】
上記の条件で前処理を施すことで、芯糸表面が全体的に前処理薬剤で被覆された場合、芯糸の外側に、糸の横断面の断面積に対して１０〜５０％程度、好ましくは２０〜４０％程度、前処理薬剤が付着（コーティング）し、芯糸の断面積が９０〜５０％である、表面がナイロン繊維又は羊毛に用いられる染料に対して染色可能となった糸を得ることができる。また、前処理を行う際に、芯糸表面から前処理薬剤溶液が浸透することによって、芯糸の一部も含めてコーティングが形成されていてもよい。
【００２５】
（２）染色
このように前処理加工を行って得られる糸を羊毛又はナイロン繊維に用いられる染料にて、従来公知の方法に従い、羊毛又はナイロン繊維を染色するのと同様に染色する（例えば、含金染料であるラナセット染料で９８℃染色を行う等）。染色によって得られた糸は、前処理加工によって芯糸表面のコーティングが形成された部分のみが染色され、糸表面が部分的又は全体的に染色されている。
【００２６】
本発明において染色に使用する染料とは、従来公知のナイロン繊維や羊毛の染色に用いられる染料を指し、酸性染料としては、例えばカヤノールミーリングＢｌｕｅ  ＢＷ、ラナセットＢｌｕｅ  ２Ｒ等；含金属染料として、例えばイルガランＢｌｕｅ  ３ＧＬ、イソランＮａｖｙ  Ｂｌｕｅ  Ｓ−ＲＬ等；羊毛用反応染料としては、例えばラナゾールＲｅｄ  ６Ｇ等；クロム染料として、例えばエリオクロムＮａｖｙ  ＲＮ  １４０％、三井クロムＲｅｄ  Ｂ等が挙げられる。これら染料を１種又は、２種以上組み合わせて使用できる。
【００２７】
本発明の前処理加工によって糸表面が全面に染色されたものは、ちょうどリング状に染色された糸となる（図１参照）。糸がリング状に染色されていることは、染色後の糸の横断面を目視することによって又は顕微鏡等を用いて確認できる。
【００２８】
このようにして得られた糸を織物や編物にしたて、ストーンウォッシュ、ケミカルウォッシュ、バイオウォッシュ等の従来公知の洗い加工を施し、デニム特有のムラ感、洗いざらし感、着古し感を有する繊維製品を得ることができる。
【００２９】
また、芯糸表面の全体にコーティングを形成した糸を用いて、カスリ調に染色された糸を得ることも可能である。この場合、従来公知の方法を参考に、例えば、糸の束を１箇所以上きつく縛り、染料に浸漬する等の方法を利用できる。
【００３０】
上記の方法によって得られた染色された糸を用いて、従来公知の方法に従い、繊維製品を得ることができる。繊維製品としては、例えば、織物、編物、不織布等を指す。織物及び編物には、生地及びそれを裁断、縫製して得られる衣類、鞄、財布等が含まれる。
【００３１】
以下、実施例及び比較例を用いて本発明を詳しく説明するが、本発明はこれらの実施例により何ら限定されるものではない。
【実施例１】
【００３２】
芯糸である綿糸（７番手、産地  米綿、原糸）にナイロン繊維又は羊毛に用いられる染料での染色を可能にする前処理を行い、綿糸表面がナイロン繊維又は羊毛に用いられる染料にて染色可能な糸を得る。前処理は、下記のパディング処理の方法に従った。
【００３３】
パディング浴組成
エバファノールＡＰ−１２  ３０  ％ｓｏｌｎ．
（日華化学社製：ノニオン系水系ポリウレタンエマルジョン）
ネオフィックスＲ−２５０    ３  ％ｓｏｌｎ．
（日華化学社製：ポリカチオン系ポリマー）
乾燥：１２０℃×２分→キュアリング：１７０℃×１分で行った。
【００３４】
その後、下記条件にて、染色、ソーピングを行い、湯洗後乾燥させて、リング状に染色された綿糸を得た。
染色条件：
Ｌａｎａｓｏｌ  Ｒｅｄ  ６Ｇ    １    ％ｏ．ｗ．ｆ．
（チバガイギー社製：羊毛用反応染料）
硫酸アンモニウム                ４    ％ｏ．ｗ．ｆ．
芒硝                          １０    ％ｏ．ｗ．ｆ．
浴比  １：２０
処理温度×時間  ９８℃×３０分間
ソーピング条件：
リポトール  ＳＫ      ２．０ｇ／Ｌ
（日華化学社製）
浴比  １：２０
処理温度×時間  ７０℃×２０分間
【００３５】
このようにして得られた、ナイロン繊維又は羊毛に用いられる染料にて糸表面のみが染色された、いわゆる、リング状に染色された糸を経糸に、綿の晒し糸を緯糸に綾織りでジーンズ調に織り上げた生地を作成し、ストーンウォッシュ加工にて当たりのある色相が赤色のカラーデニム地を得た。
【実施例２】
【００３６】
芯糸である綿糸（７番手、産地  米綿、原糸）にナイロン繊維又は羊毛に用いられる染料での染色を可能にする前処理を行い、綿糸表面のみがナイロン繊維又は羊毛に用いられる染料にて染色可能な糸を得た。前処理は、下記のパディング処理の方法に従った。
【００３７】
パディング液組成
カチオン系アクリルエマルジョン    ２０  ％ｓｏｌｎ．
（固形分：４０％、Ｔｇ：−２０℃）
乾燥：１２０℃×２分→キュアリング：１７０℃×１分で行った。
【００３８】
その後、下記条件で染色、ソーピングを行い、湯洗後乾燥させて、リング状に染色された綿糸を得た。
染色条件：
Ｌａｎａｓｅｔ  Ｒｅｄ  Ｇ      １    ％ｏ．ｗ．ｆ．
（チバガイギー社製：含金属染料）
酢酸ソーダ                      ２    ｇ／Ｌ
酢酸（９０％）                  ０．５ｇ／Ｌ
ニューボンＥ−１                １    ％ｏ．ｗ．ｆ．
（日華化学社製：ナイロン用均染剤）
浴比  １：２０
処理温度×時間  ９８℃×３０分間
ソーピング条件：
リポトール  ＳＫ      ２．０ｇ／Ｌ
（日華化学社製）
浴比  １：２０
処理温度×時間  ７０℃×２０分間
【００３９】
このようにして得られた、ナイロン繊維又は羊毛に用いられる染料でリング状に染色された糸を経糸に、綿の晒し糸を緯糸に綾織りでジーンズ調に織り上げた生地を作成し、ストーンウォッシュ加工にて当たりのある色相が赤色のカラーデニム地を得た。
【実施例３】
【００４０】
芯糸である綿糸（７番手、産地  米綿、原糸）にナイロン繊維又は羊毛に用いられる染料での染色を可能にする前処理を行い、綿糸表面のみがナイロン繊維又は羊毛に用いられる染料にて染色可能な糸を得た。前処理は、下記のパディング処理の方法に従った。
【００４１】
パディング浴組成
エバファノールＮ−３３    ３０  ％ｓｏｌｎ．
（日華化学社製：ノニオン系水系ポリウレタンエマルジョン）
ネオフィックスＲ−２５０    ２  ％ｓｏｌｎ．
（日華化学社製：ポリカチオン系ポリマー）
乾燥：１２０℃×２分→キュアリング：１７０℃×１分で行った。
【００４２】
その後、下記の条件で染色、ソーピングを行い、湯洗後乾燥させて、リング状に染色された綿糸を得た。
染色条件：
Ｌａｎａｓｅｔ  Ｂｌｕｅ  ２Ｒ  １    ％ｏ．ｗ．ｆ．
（チバガイギー社製：含金属染料）
酢酸ナトリウム                  １    ％ｏ．ｗ．ｆ．
酢酸（８０％）                  ５    ％ｏ．ｗ．ｆ．
芒硝                            ５    ％ｏ．ｗ．ｆ．
ニューボンＭＧ                  １    ％ｏ．ｗ．ｆ．
（日華化学社製：羊毛均染剤）
浴比  １：２０
処理温度×時間  ９８℃×３０分間
ソーピング条件：
リポトール  ＳＫ      ２．０ｇ／Ｌ
（日華化学社製）
浴比  １：２０
処理温度×時間  ７５℃×１５分間
【００４３】
このようにして得られた、ナイロン繊維又は羊毛に用いられる染料にてリング状に染色された糸を経糸に、綿の晒し糸を緯糸に綾織りでジーンズ調に織り上げた生地を作成し、ストーンウォッシュ加工にて当たりのある色相がブルーのカラーデニム地を得た。
【比較例１】
【００４４】
比較例１として、インジゴ染料を使用して染色された通常のブルーデニム生地を作成した。
【比較例２】
【００４５】
比較例２として、綿用反応染料  Ｒｅｍａｚｏｌ  Ｒｅｄ  ＢＢ（ダイスター社製）を使用して染色したデニム生地を作成した。
【００４６】
実施例１〜３及び比較例２より得られたデニム生地を、比較例１と比較し、デニム生地としての特徴を糸の横断面を目視により評価した。
【００４７】
【表１】
2006265783.tif 000002
【００４８】
表１の結果から、本発明のデニム様染色構造物（実施例１〜３）は、比較例１の通常のデニム地同様に、糸表面の繊維のみが染色されたいわゆる、リング染色されおり、デニム特有のムラ感、洗いざらし感及び着古し感のある染色繊維製品を得ることができた。比較例２でのカラーデニム地は、赤系の反応染料にて染色を行ったカラーデニムであり、反応染料が糸内部の繊維にまで染められるため、ストーンウォッシュ加工を施しても、インジゴ染料で表現されるブルーデニム地のようなムラ感、洗い晒し感及び着古し感を表現することはできなかった。
【００４９】
本発明の方法によって得られる糸は、以下の点においてインジゴ染料で染色されたブルーデニム生地に比べて優れている。
・様々な色の染料で染色することができる
・インジゴ染色した糸に比べて柔らかく、肌触りが良い
・洗濯を行った際の色落ちが少ない
【図面の簡単な説明】
【００５０】
【図１】染色前と染色後の糸の横断面図を示す。
【符号の説明】
【００５１】
１．芯糸
２ａ．前処理薬剤のコーティング
２ｂ．染色層
【図１】
2006265783.tif 000003